(57)【特許請求の範囲】
【請求項１】
２液型ポリウレタン塗料において、溶媒としてシクロヘキサン誘導体を使用することを特徴とする木材用塗料。
【請求項２】
上記シクロヘキサン誘導体の塗装配合全量中に占める含有量が１〜５０重量％であることを特徴とする請求項１に記載の木材用塗料。
【請求項３】
上記シクロヘキサン誘導体が、メチルシクロヘキサン、エチルシクロヘキサン、１，２−ジメチルシクロヘキサン、１，３−ジメチルシクロヘキサン、１，４−ジメチルシクロヘキサン、プロピルシクロヘキサン、イソプロピルシクロヘキサン、１，２−メチルエチルシクロヘキサン、１，３−メチルエチルシクロヘキサン、１，４−メチルエチルシクロヘキサン、１，２，３−トリメチルシクロヘキサン、１，２，４−トリメチルシクロヘキサンおよび１，３，５−トリメチルシクロヘキサンのいずれか１種または２種以上であることを特徴とする請求項１または２に記載の木材用塗料。
【発明の詳細な説明】
【０００１】
【発明の属する技術分野】
本発明は、２液型ポリウレタン塗料において、溶媒としてシクロヘキサン誘導体を使用する木材塗料に関するものである。
【０００２】
【従来の技術】
従来より、木材用塗料として２液型ポリウレタン塗料は広く使用されてきた。その主たる組成は樹脂、機能を高めるための体質顔料などであって、溶媒としてはエステル類、ケトン類、芳香族系のトルエン、キシレンなどで構成されてきた（例えば、特許文献１参照。）。
【０００３】
近年、住空間において発生する揮発性有機化合物の人体に与える影響が問題視されるようになってきたため、厚生労働省では、その検出量と有害性を加味し、室内濃度指針値を策定した。この対象物質にトルエンおよびキシレンが含まれた（２０００年６月）ので、屋内で使用される木材製品の塗装に供する塗料は、その組成から揮発性有機化合物発生の原因となるこれらの物質を含有しない設計を行う必要が生じてきた。初期の設計では、トルエンおよびキシレンを排除することに注力されたが、トルエンおよびキシレンを含有しない塗料は得られたものの、結果として樹脂と溶媒の親和度が過度に増し、本来塗料がもつ機能のバランスにずれが生じやすいことがわかってきた。
【０００４】
このバランスのずれによって、塗料の根本的な性能に様々な問題を発生するが、特に木材用２液型ポリウレタン塗料の下塗り塗料においては、重要視されている目詰まり性および発泡性が、トルエンおよびキシレンを排除することにより、塗料の樹脂成分が木材内部に浸透しやすくなり、塗膜底部の乾燥が表面部分に比べ大幅に遅れることにより、従来発生しなかった導管部分の発泡が起こりやすくなり、さらに重要な目詰まり性も悪くなった。また、下中塗りに汎用的に配合される金属石鹸類の塗膜中での均一性が欠如し、塗り重ねられる塗膜間の密着性を大きく阻害することが判明した。さらに、溶媒の親和度が向上することにより、２液型ポリウレタン塗料の上塗りにおいては、従来発生しなかった導管部からの発泡や部分的な乾燥遅れによる光沢ムラが発生することもわかった。
【０００５】
下中塗り塗料の場合、最終的な塗装物の表面平滑性を出すために、サンドペーパーなどにより研磨することが多く、このとき研磨により発生した塗膜の粉がサンドペーパー表面に付着しにくくするなどの目的で、ステアリン酸亜鉛などの金属石鹸を配合することが多い。前述のように、塗料中からトルエンおよびキシレンを排除するだけの設計により、樹脂と溶媒の親和性が過度に増した場合、この金属石鹸と樹脂のヌレ合い（化学的引き合い）が悪くなること、さらに段階的に研磨された塗膜表面の成分分析により、塗料の樹脂成分が木材内部に浸透しやすくなることなどにより、塗膜の表面付近に比べ塗膜内部、特に木地界面付近での金属石鹸量が極端に増大することがわかった。このような状態の塗膜を研磨し、同じ塗料あるいは別の塗料を塗り重ねた場合には、研磨された塗膜表面の金属石鹸の性質により、塗膜間の密着性が大きく低下し、必要な性能が得られないことがある。また、樹脂と溶媒の親和度が過度に向上することにより、塗装された塗膜からの溶媒の蒸発が遅れることになるが、２液型ポリウレタン塗料の上塗りにおいては、特に塗膜底部の乾燥が表面部分に比べ大幅に遅れることにより、従来発生しなかった、導管部からの発泡および、部分的な乾燥の遅れによる光沢ムラ、が発生する。これらは表面の乾燥に比べ塗膜底部の乾燥が大幅に遅れることにより、塗膜底部の溶媒が気化することで塗膜が押し上げられ、発泡するのである。また、艶消し型の上塗りでは、塗料に含まれる溶媒が蒸発し、樹脂から離脱することで、配合されている艶消し剤の量に合わせて表面の光沢が消えるが、塗膜底部の溶媒の蒸発が遅れている部分では光沢が消えきらない状態で硬化するため光沢ムラが発生するのである。一方、前記の密着性低下と同様に、これらの現象は従来のトルエンおよびキシレンなどの芳香族系溶媒を含む塗料では発生しないこともわかった。
【０００６】
【特許文献１】
特開平７−３０５０２６号公報（第４頁右欄第２５〜３１頁）
【０００７】
【発明が解決しようとする課題】
このような状況に鑑みて、溶媒としてトルエンおよびキシレンを使用しない２液型ポリウレタン塗料において、上記の問題を発生しない塗料の開発が当業界における課題となってきた。
【０００８】
【課題を解決するための手段】
本発明者は、これらの課題を解決するために鋭意検討した結果、溶媒としてトルエンおよびキシレンを使用しない２液型ポリウレタン塗料を提供するにいたった。すなわち、２液型ポリウレタン塗料において、溶媒としてシクロヘキサン誘導体を使用することを特徴とする木材用塗料であって、上記シクロヘキサン誘導体の塗装配合全量中に占める含有量が１〜５０重量％であることが好ましい。また、上記シクロヘキサン誘導体が、メチルシクロヘキサン、エチルシクロヘキサン、１，２−ジメチルシクロヘキサン、１，３−ジメチルシクロヘキサン、１，４−ジメチルシクロヘキサン、プロピルシクロヘキサン、イソプロピルシクロヘキサン、１，２−メチルエチルシクロヘキサン、１，３−メチルエチルシクロヘキサン、１，４−メチルエチルシクロヘキサン、１，２，３−トリメチルシクロヘキサン、１，２，４−トリメチルシクロヘキサンおよび１，３，５−トリメチルシクロヘキサンのいずれか１種または２種以上であることが好ましい。
【０００９】
【発明の実施の形態】
本発明で用いられるポリウレタン系塗料は、ポリエステルポリオール、脂肪酸もしくは油脂変性アルキッド、アクリルポリオール、エポキシエステル、ポリエーテルポリオールなどのポリオール（好ましい水酸基価は樹脂固形分で２０〜４００ＫＯＨｍｇ／ｇである。）またはこれらのポリオール樹脂に加え、硝化綿やセルロースアセテートブチレートなどの繊維素類が配合された主剤、ポリイソシアネート化合物とを混合したいわゆる２液型のものである。ポリイソシアネート化合物としては具体的にはトリレンジイソシアネート、キシリレンジイソシアネート、ヘキサメチレンジイソシアネート、ジフェニルメタンジイソシアネート、１，５−ナフチレンジイソシアネート、４，４−メチレンビスシクロヘキシルジイソシアネート、２，４−メチレンビスシクロヘキシルジイソシアネート、イソホロンジイソシアネートなどの多官能芳香族ポリイソシアネート、多官能脂肪族ポリイソシアンエートおよびそのアダクト体、誘導体があげられる。
【００１０】
本発明にいうシクロヘキサン誘導体とは、６員環の環状パラフィンであって、メチル基、エチル基などの残基を有するものであって、メチルシクロヘキサン、エチルシクロヘキサン、１，２−ジメチルシクロヘキサン、１，３−ジメチルシクロヘキサン、１，４−ジメチルシクロヘキサン、プロピルシクロヘキサン、イソプロピルシクロヘキサン、１，２−メチルエチルシクロヘキサン、１，３−メチルエチルシクロヘキサン、１，４−メチルエチルシクロヘキサン、１，２，３−トリメチルシクロヘキサン、１，２，４−トリメチルシクロヘキサンおよび１，３，５−トリメチルシクロヘキサンなどを例示することができる。
【００１１】
本発明にいう木材とは、その樹種は特に限定されるものではないが、特に家具、建材に使用されるものをいう。例えば、国産材では、ヒノキ科のヒノキ、サワラ、ネズコ、ヒバ、マツ科のモミ、トドマツ、カラマツ、エゾマツ、アカマツ、ツガ、スギ科のスギ、カバノキ科のハンノキ、ミズメ、シラカンバ、マカンバ、────
ブナ科のコジイ，シイノキ、ブナ、ミズナラ、シラカシ、クスノキ科のクスノキ、タブノキ、モクセイ科のタモ、ニレ科のハルニレ、ケヤキなどをあげることが─────
できる。また、輸入材では、ナンヨウスギ科のアガチス、フープパイン、マツ科のメルクシマツ、フタバガキ科のメルサワ、アピトン、カプール、ホワイトセラヤ、ライトレッドメランチ、ダークメランチ、トウダイグサ科のゴム、ノボタン科のジョンコン、アカテツ科のニヤトー、などをあげることができる。
【００１２】
【実施例】
以下実施例をあげて本発明を更に具体的に説明するが、本発明の主旨はこれに限定されるものではない。
【００１３】
（実施例１）
主剤としてジメチルシクロヘキサン１５重量部を秤量し、容器に入れた。これにアルキッド樹脂ポリオールとして、脂肪酸変性アルキッドポリオール樹脂（大日本インキ化学工業株式会社製、バーノックＤ−１４５−５５ＢＡ）を７３重量部加え、よく撹拌した。次いで撹拌しながら研磨助剤としてステアリン酸亜鉛（正同化学工業株式会社製）を４重量部、体質顔料として含水ケイ酸マグネシウム（林化成株式会社製、タルクＰＫ）を８重量部入れ、１５分間撹拌した。一方、硬化剤として酢酸ブチル１０重量部と酢酸エチル１２重量部を秤量し、容器に入れた。これにＴＤＩ／ＴＭＰアダクトタイプポリイソシアネート（日本ポリウレタン工業株式会社製、コロネートＬ）を１９重量部とＴＤＩイソシアヌレートタイプポリイソシアネート（日本ポリウレタン工業株式会社製、コロネート２０３０）を５９重量部加え、１０分間撹拌した。希釈剤として酢酸ブチル４０重量部、酢酸エチル５０重量部、酢酸メトキシプロピル１０重量部を加え、５分間撹拌した。塗装配合は、主剤：硬化剤：希釈剤＝２：１：２として塗料を調製し、中塗り塗料として使用した。
【００１４】
（実施例２）
主剤としてジメチルシクロヘキサン１０重量部、酢酸エチル１０重量部、酢酸ブチル１７重量部を秤量し、容器に入れた。撹拌しながら硝化綿（旭化成株式会社製、硝化綿ＨＩＧ１／４）を６重量部加え、溶解するまで撹拌を続けた。これに脂肪酸変性アルキッドポリオール樹脂（大日本インキ化学工業株式会社製、バーノックＤ−１４５−５５ＢＡ）を５４重量部加え、よく撹拌した。次いで、艶消し剤としてケイ酸微粉末（富士シリシア工業株式会社製、サイリシア３５０）を３重量部加え、３０分間撹拌した。一方、硬化剤として酢酸エチル２０重量部、酢酸ブチル２５重量部を秤量し、容器に入れた。これにＨＤＩ／ＴＭＰアダクトタイプポリイソシアネート（日本ポリウレタン工業株式会社製、コロネートＨＬ）を１５重量部とＴＤＩイソシアヌレートタイプポリイソシアネート（日本ポリウレタン工業株式会社製、コロネート２０３０）を４０重量部加え、１０分間撹拌した。希釈剤として酢酸エチル５０重量部、酢酸ブチル４０重量部、酢酸メトキシプロピル１０重量部を加え、５分間撹拌した。塗装配合は、主剤：硬化剤：希釈剤＝２：１：１．５として塗料を調製し、上塗り塗料として使用した。
【００１５】
（実施例３）
主剤として酢酸エチル１５重量部、酢酸ブチル２２重量部を秤量し、容器に入れた。撹拌しながら硝化綿（旭化成株式会社製、硝化綿ＨＩＧ１／４）を６重量部加え、溶解するまで撹拌を続けた。これに脂肪酸変性アルキッドポリオール樹脂（大日本インキ化学工業株式会社製、バーノックＤ−１４５−５５ＢＡ）を５４重量部加え、よく撹拌した。次いで、艶消し剤としてケイ酸微粉末（富士シリシア工業株式会社製、サイリシア３５０）を３重量部加え、３０分間撹拌した。一方、硬化剤として酢酸エチル２０重量部、酢酸ブチル２５重量部を秤量し、容器に入れた。これにＨＤＩ／ＴＭＰアダクトタイプポリイソシアネート（日本ポリウレタン工業株式会社製、コロネートＨＬ）を１５重量部とＴＤＩイソシアヌレートタイプポリイソシアネート（日本ポリウレタン工業株式会社製、コロネート２０３０）を４０重量部加え、１０分間撹拌した。希釈剤としてジメチルシクロヘキサン１５重量部、酢酸エチル４０重量部、酢酸ブチル３５重量部、酢酸メトキシプロピル１０重量部を加え、５分間撹拌した。塗装配合は、主剤：硬化剤：希釈剤＝２：１：１．５として塗料を調製し、上塗り塗料として使用した。
【００１６】
（実施例４）
主剤としてジメチルシクロヘキサン１５重量部を秤量し、容器に入れた。これにアルキッド樹脂ポリオールとして、脂肪酸変性アルキッドポリオール樹脂（大日本インキ化学工業株式会社製、バーノックＤ−１４５−５５ＢＡ）を７３重量部加え、よく撹拌した。次いで撹拌しながら、沈降防止剤としてケイ酸微粉末（日本アエロジル株式会社製、アエロジル＃３００）を２重量部、体質顔料として含水ケイ酸マグネシウム（林化成株式会社製、タルクＰＫ）を１０重量部入れ、１５分間撹拌した。一方、硬化剤として酢酸ブチル２５重量部と酢酸エチル２５重量部を秤量し、容器に入れた。これにＴＤＩ／ＴＭＰアダクトタイプポリイソシアネート（日本ポリウレタン工業株式会社製、コロネートＬ）を２０重量部とＴＤＩイソシアヌレートタイプポリイソシアネート（日本ポリウレタン工業株式会社製、コロネート２０３０）を３０重量部加え、１０分間撹拌した。希釈剤として酢酸ブチル４０重量部、酢酸エチル５０重量部、酢酸メトキシプロピル１０重量部を加え、５分間撹拌した。塗装配合は、主剤：硬化剤：希釈剤＝１：１：０．６として塗料を調製し、下塗り塗料として使用した。
【００１７】
（比較例１）
主剤として酢酸ブチル８重量部を秤量し、容器に入れた。これにアルキッド樹脂ポリオールとして、脂肪酸変性アルキッドポリオール樹脂（大日本インキ化学工業株式会社製、ベッコゾール１３０８）を８０重量部加え、よく撹拌した。次いで、撹拌しながら研磨助剤としてステアリン酸亜鉛（正同化学工業株式会社製）を４重量部、体質顔料として含水ケイ酸マグネシウム（林化成株式会社製、タルクＰＫ）を８重量部入れ、１５分間撹拌した。一方、硬化剤として酢酸ブチル１０重量部と酢酸エチル１２重量部を秤量し、容器に入れた。これにＴＤＩ／ＴＭＰアダクトタイプポリイソシアネート（日本ポリウレタン工業株式会社製、コロネートＬ）を１９重量部、ＴＤＩイソシアヌレートタイプポリイソシアネート（日本ポリウレタン工業株式会社製、コロネート２０３０）を５９重量部加え、１０分間撹拌した。希釈剤としてキシレン３５重量部、酢酸エチル４５重量部、酢酸ブチル２０重量部を加え、５分間撹拌した。塗装配合は、主剤：硬化剤：希釈剤＝２：１：２として塗料を調製し、中塗り塗料として使用した。
【００１８】
（比較例２）
主剤として酢酸エチル５重量部と酢酸ブチル１０重量部を秤量し、容器に入れた。これにアルキッド樹脂ポリオールとして、脂肪酸変性アルキッドポリオール樹脂（大日本インキ化学工業株式会社製、バーノックＤ−１４５−５５ＢＡ）を７３重量部加え、よく撹拌した。次いで、撹拌しながら研磨助剤としてステアリン酸亜鉛（正同化学工業株式会社製）を４重量部、体質顔料として含水ケイ酸マグネシウム（林化成株式会社製、タルクＰＫ）を８重量部入れ、１５分間撹拌した。一方、硬化剤として酢酸ブチル１０重量部と酢酸エチル１２重量部を秤量し、容器に入れた。これにＴＤＩ／ＴＭＰアダクトタイプポリイソシアネート（日本ポリウレタン工業株式会社製、コロネートＬ）を１９重量部とＴＤＩイソシアヌレートタイプポリイソシアネート（日本ポリウレタン工業株式会社製、コロネート２０３０）を５９重量部加え、１０分間撹拌した。希釈剤として酢酸ブチル４０重量部、酢酸エチル５０重量部、酢酸メトキシプロピル１０重量部を加え、５分間撹拌した。塗装配合は、主剤：硬化剤：希釈剤＝２：１：２として塗料を調製し、中塗り塗料として使用した。
【００１９】
（比較例３）
主剤として酢酸エチル１５重量部と酢酸ブチル２２重量部を秤量し、容器に入れた。撹拌しながら硝化綿（旭化成株式会社製、硝化綿ＨＩＧ１／４）を６重量部加え、溶解するまで撹拌を続けた。これに脂肪酸変性アルキッドポリオール樹脂（大日本インキ化学工業株式会社製、バーノックＤ−１４５−５５ＢＡ）を５４重量部加え、よく撹拌した。次いで、艶消し剤としてケイ酸微粉末（富士シリシア工業株式会社製、サイリシア３５０）を３重量部加え、３０分間撹拌した。一方、硬化剤として酢酸エチル２０重量部、酢酸ブチル２５重量部を秤量し、容器に入れた。これにＨＤＩ／ＴＭＰアダクトタイプポリイソシアネート（日本ポリウレタン工業株式会社製、コロネートＨＬ）を１５重量部とＴＤＩイソシアヌレートタイプポリイソシアネート（日本ポリウレタン工業株式会社製、コロネート２０３０）を４０重量部加え、１０分間撹拌した。希釈剤として酢酸エチル５０重量部、酢酸ブチル４０重量部、酢酸メトキシプロピル１０重量部を加え、５分間撹拌した。塗装配合は、主剤：硬化剤：希釈剤＝２：１：１．５として塗料を調製し、上塗り塗料として使用した。
【００２０】
（比較例４）
主剤として酢酸エチル５重量部、酢酸ブチル１７重量部、キシレン１０重量部を秤量し、容器に入れた。撹拌しながら硝化綿（旭化成株式会社製、硝化綿ＨＩＧ１／４）を６重量部加え、溶解するまで撹拌を続けた。これに脂肪酸変性アルキッドポリオール樹脂（大日本インキ化学工業株式会社製、ベッコゾール１３０８）を５９重量部加え、よく撹拌した。次いで、艶消し剤としてケイ酸微粉末（富士シリシア工業株式会社製、サイリシア３５０）を３重量部加え、３０分間撹拌した。一方、硬化剤として酢酸エチル２０重量部、酢酸ブチル２５重量部を秤量し、容器に入れた。これにＨＤＩ／ＴＭＰアダクトタイプポリイソシアネート（日本ポリウレタン工業株式会社製、コロネートＨＬ）を１５重量部とＴＤＩイソシアヌレートタイプポリイソシアネート（日本ポリウレタン工業株式会社製、コロネート２０３０）を４０重量部加え、１０分間撹拌した。希釈剤として酢酸エチル３０重量部、酢酸ブチル２５重量部、酢酸メトキシプロピル１０重量部、トルエン１５重量部、キシレン２０重量部を加え、５分間撹拌した。塗装配合は、主剤：硬化剤：希釈剤＝２：１：１．５として塗料を調製し、上塗り塗料として使用した。
【００２１】
（比較例５）
主剤として酢酸ブチル８重量部を秤量し、容器に入れた。これにアルキッド樹脂ポリオールとして、脂肪酸変性アルキッドポリオール樹脂（大日本インキ化学工業株式会社製、ベッコゾール１３０８）を８０重量部加え、よく撹拌した。次いで撹拌しながら、沈降防止剤としてケイ酸微粉末（日本アエロジル株式会社製、アエロジル＃３００）を２重量部、体質顔料として含水ケイ酸マグネシウム（林化成株式会社製、タルクＰＫ）を１０重量部入れ、１５分間撹拌した。一方、硬化剤として酢酸ブチル２５重量部と酢酸エチル２５重量部を秤量し、容器に入れた。これにＴＤＩ／ＴＭＰアダクトタイプポリイソシアネート（日本ポリウレタン工業株式会社製、コロネートＬ）を２０重量部、ＴＤＩイソシアヌレートタイプポリイソシアネート（日本ポリウレタン工業株式会社製、コロネート２０３０）を３０重量部加え、１０分間撹拌した。希釈剤としてキシレン３５重量部、酢酸エチル４５重量部、酢酸ブチル２０重量部を加え、５分間撹拌した。塗装配合は主剤：硬化剤：希釈剤＝１：１：０．６として塗料を調製し、下塗り塗料として使用した。
【００２２】
（比較例６）
主剤として酢酸エチル５重量部と酢酸ブチル１０重量部を秤量し、容器に入れた。これにアルキッド樹脂ポリオールとして、脂肪酸変性アルキッドポリオール樹脂（大日本インキ化学工業株式会社製、バーノックＤ−１４５−５５ＢＡ）を７３重量部加え、よく撹拌した。次いで、撹拌しながら沈降防止剤としてケイ酸微粉末（日本アエロジル株式会社製、アエロジル＃３００）を２重量部、体質顔料として含水ケイ酸マグネシウム（林化成株式会社製、タルクＰＫ）を１０重量部入れ、１５分間撹拌した。一方、硬化剤として酢酸ブチル２５重量部と酢酸エチル２５重量部を秤量し、容器に入れた。これにＴＤＩ／ＴＭＰアダクトタイプポリイソシアネート（日本ポリウレタン工業株式会社製、コロネートＬ）を２０重量部、ＴＤＩイソシアヌレートタイプポリイソシアネート（日本ポリウレタン工業株式会社製、コロネート２０３０）を３０重量部加え、１０分間撹拌した。希釈剤として酢酸ブチル４０重量部、酢酸エチル５０重量部、酢酸メトキシプロピル１０重量部を加え、５分間撹拌した。塗装配合は主剤：硬化剤：希釈剤＝１：１：０．６として塗料を調製し、下塗り塗料として使用した。
【００２３】
（試験例１）
配合された実施例１、比較例１および比較例２の中塗り塗料を、ゴム集成材に１．５ｍｍスプレーガンにより、８０ｇ／ｍ2 の塗装を行った。塗装面の評価は表１に示した方法により行い、その結果を表２に示した。表２から明らかなように塗料組成中にジメチルシクロヘキサンを使用することにより、発泡、肉持ち、吸い込み、沈殿などの特性が改善された。特に、吸い込みに大きな効果が得られることが確認できた。また、実施例１の塗料、比較例１および比較例２の塗料に含まれるトルエンおよびキシレンの含有量並びに塗装面から放散するトルエンおよびキシレンの放散量を表３に示した。このように比較例１を除いて、トルエンおよびキシレンの含有量は認められず、トルエンおよびキシレンの放散量は測定定量下限値以下であった。
【００２４】
【表１】
0003812833.tif 000002
【００２５】
【表２】
0003812833.tif 000003
【００２６】
【表３】
0003812833.tif 000004
【００２７】
（試験例２）
試験例１で塗装されたそれぞれの塗板を乾燥硬化させた後、研磨し、塗り重ねができる状態にした。その後、各塗板に比較例３の塗料を１．５ｍｍスプレーガンにより、５０ｇ／ｍ2の上塗り塗装を行った。塗装１週間後に表１の評価方法により塗装面の評価を行った。その結果は、表４に示したとおりであって、塗膜間の密着においては、比較例２のトルエンおよびキシレンの代替品を使用した場合、塗膜性能が落ちたが、ジメチルシクロヘキサンを使用することにより、従来のトルエン、キシレンを使用した塗料と同等の塗膜性能が確認できた。
【００２８】
【表４】
0003812833.tif 000005
【００２９】
（試験例３）
配合された実施例２および実施例３並びに比較例３および比較例４の上塗り塗料を、ゴム集成材に中塗り塗装を施し、乾燥、硬化後、サンドペーパー＃４００で研磨した板に１．５ｍｍスプレーガンにより、５０ｇ／ｍ2の塗装を行った。なお、実施例２と実施例３との相違は、ジメチルシクロヘキサンを塗料主成分に対し予め添加しているか、塗装直前に混合するかの差であり、比較例３はトルエンおよびキシレンを添加しない配合であり、比較例４は従来のトルエンおよびキシレンを含有している塗料である。塗装面の評価は表５に示した方法で行い、その結果は表６に示した。表６からわかるように、乾燥性では実施例３が実施例２より早く、実施例３は樹脂とジメチルシクロヘキサンとのなじみが十分でないため溶媒の飛散が早くなったものと考えられる。その他の項目では、実施例２の方が実施例３よりも評価が高かった。また、実施例２および実施例３共に、比較例３に比べ、すべての点で改善が見られ、比較例４との比較でも、総合評価では実施例２の方が高かった。
【００３０】
【表５】
0003812833.tif 000006
【００３１】
【表６】
0003812833.tif 000007
【００３２】
（試験例４）
配合された実施例４、比較例５および比較例６の下塗り塗料を、ゴム集成材に１．５ｍｍスプレーガンにより、８０ｇ／ｍ2の塗装を行った。塗装面の評価は、表７に示した方法により行い、その結果を表８に示した。表８から明らかなように塗料組成中にジメチルシクロヘキサンを使用することにより、発泡、肉持ち、吸い込み、目詰まり、などの特性が改善された。特に、発泡、吸い込み、目詰まりに大きな効果が得られることが確認できた。
【００３３】
【表７】
0003812833.tif 000008
【００３４】
【表８】
0003812833.tif 000009
【００３５】
【発明の効果】
本発明の環境対応型２液型ポリウレタン塗料は、溶媒の一部にシクロヘキサン誘導体を使用することで、トルエンおよびキシレンを排除し、且つ樹脂と溶媒の親和度が過度に増さない設計を行うことができた。一般にエステル類、ケトン類と比べ、分子極性の低い溶媒を併用すると、溶媒全体としての親和度を下げることになる。しかし、従来より塗料に使用されてきた低極性溶媒である直鎖または枝分かれ型の脂肪族炭化水素では、トルエンおよびキシレンの代替溶媒としては、樹脂との親和度が極端に低く、樹脂の溶解性を著しく低下させるため、事実上使用することは不可能であった。そこで、その他の低極性溶媒について検討した結果、メチルシクロヘキサンやジメチルシクロヘキサンに代表されるシクロヘキサン誘導体が最も適していることを見出し、従来の非トルエンおよび非キシレン溶媒による２液型ポリウレタン塗料の、性能面での欠点を改良することができ、且つ、トルエンおよびキシレンを溶媒として含有する非環境対応型２液型ポリウレタン塗料に比べても実用作業性および性能面でも問題のない環境に配慮した木材用塗料を開発することができた。